(57)【要約】【課題】引張強さＴＳが  ９８０  ＭＰａ以上で、かつ延性および穴拡げ率に優れる超高強度冷延鋼板を提供する。【解決手段】質量％で、Ｃ：０．１２〜０．１８％、Ｓｉ：０．２  〜０．８  ％、Ｍｎ：２．２  〜３．０  ％、Ｐ：０．０２％以下、Ｓ：０．００３０％以下、Ａｌ：０．０５％以下、Ｎ：０．００５０％以下およびＴｉ：０．００１  〜０．０３０  ％を、下記式（１）  を満足する範囲において含有する組成にすると共に、フェライト相の体積分率が１０〜５０  ｖｏｌ％、フェライト相の平均結晶粒径が  ４．０μｍ  以下、ベイナイト相の体積分率が５０〜８０  ｖｏｌ％で、かつベイナイト相のビッカース硬さ（Ｈｖ（Ｂ））とフェライト相のビッカース硬さ（Ｈｖ（Ｆ））の比（Ｈｖ（Ｂ）／Ｈｖ（Ｆ））が  １．６以下の鋼組織とする。記−１００［Ｃ］  ＋  １５  ≦  ［Ｍｎ］  ≦−１００［Ｃ］  ＋  ２０        −−−  （１）ここで、  ［Ｃ］，  ［Ｍｎ］  はそれぞれ、Ｃ，Ｍｎの含有量（ｍａｓｓ％）【選択図】        図１
2004232078.tif 000002
【特許請求の範囲】
【請求項１】
Ｃ：０．１２〜０．１８ｍａｓｓ％、
Ｓｉ：０．２  〜０．８  ｍａｓｓ％、
Ｍｎ：２．２  〜３．０  ｍａｓｓ％、
Ｐ：０．０２ｍａｓｓ％以下、
Ｓ：０．００３０ｍａｓｓ％以下、
Ａｌ：０．０５ｍａｓｓ％以下、
Ｎ：０．００５０ｍａｓｓ％以下および
Ｔｉ：０．００１  〜０．０３０  ｍａｓｓ％
を、下記式（１）  を満足する範囲において含有し、残部はＦｅおよび不可避的不純物の組成になり、引張強さ（ＴＳ）、伸び（Ｅｌ）および穴拡げ率（λ）がそれぞれ、次の関係式
ＴＳ≧  ９８０  ＭＰａ、
ＴＳ×Ｅｌ≧  １７０００  ＭＰａ・％
ＴＳ×λ≧  ６５０００  ＭＰａ・％
を満足することを特徴とする成形性に優れる超高強度冷延鋼板。
記
−１００［Ｃ］  ＋  １５  ≦  ［Ｍｎ］  ≦−１００［Ｃ］  ＋  ２０        −−−  （１）
ここで、  ［Ｃ］，  ［Ｍｎ］  はそれぞれ、Ｃ，Ｍｎの含有量（ｍａｓｓ％）
【請求項２】
Ｃ：０．１２〜０．１８ｍａｓｓ％、
Ｓｉ：０．２  〜０．８  ｍａｓｓ％、
Ｍｎ：２．２  〜３．０  ｍａｓｓ％、
Ｐ：０．０２ｍａｓｓ％以下、
Ｓ：０．００３０ｍａｓｓ％以下、
Ａｌ：０．０５ｍａｓｓ％以下、
Ｎ：０．００５０ｍａｓｓ％以下および
Ｔｉ：０．００１  〜０．０３０  ｍａｓｓ％
を、下記式（１）  を満足する範囲において含有し、残部はＦｅおよび不可避的不純物の組成になり、フェライト相の体積分率が１０〜５０  ｖｏｌ％、フェライト相の平均結晶粒径が  ４．０μｍ  以下、ベイナイト相の体積分率が５０〜８０  ｖｏｌ％で、かつベイナイト相のビッカース硬さ（Ｈｖ（Ｂ））とフェライト相のビッカース硬さ（Ｈｖ（Ｆ））の比（Ｈｖ（Ｂ）／Ｈｖ（Ｆ））が  １．６以下の鋼組織を有することを特徴とする成形性に優れる超高強度冷延鋼板。
記
−１００［Ｃ］  ＋  １５  ≦  ［Ｍｎ］  ≦−１００［Ｃ］  ＋  ２０        −−−  （１）
ここで、  ［Ｃ］，  ［Ｍｎ］  はそれぞれ、Ｃ，Ｍｎの含有量（ｍａｓｓ％）
【請求項３】
Ｃ：０．１２〜０．１８ｍａｓｓ％、
Ｓｉ：０．２  〜０．８  ｍａｓｓ％、
Ｍｎ：２．２  〜３．０  ｍａｓｓ％、
Ｐ：０．０２ｍａｓｓ％以下、
Ｓ：０．００３０ｍａｓｓ％以下、
Ａｌ：０．０５ｍａｓｓ％以下、
Ｎ：０．００５０ｍａｓｓ％以下および
Ｔｉ：０．００１  〜０．０３０  ｍａｓｓ％
を、下記式（１），  （２）を満足する範囲において含有し、残部はＦｅおよび不可避的不純物の組成になり、引張強さ（ＴＳ）、伸び（Ｅｌ）および穴拡げ率（λ）がそれぞれ、次の関係式
ＴＳ≧  ９８０  ＭＰａ、
ＴＳ×Ｅｌ≧  １７０００  ＭＰａ・％
ＴＳ×λ≧  ６５０００  ＭＰａ・％
を満足し、さらに鋼板表面と鋼板内部のＳｉ濃度の比が１．５  以下であることを特徴とする成形性に優れる超高強度冷延鋼板。
記
−１００［Ｃ］  ＋  １５  ≦  ［Ｍｎ］  ≦−１００［Ｃ］  ＋  ２０        −−−  （１）
［Ｔｉ］  ≧  ３．４３［Ｎ］  ＋  １．５  ［Ｓ］  −  ０．００６          −−−  （２）
ここで、  ［Ｃ］，  ［Ｍｎ］，  ［Ｔｉ］，  ［Ｎ］，  ［Ｓ］  はそれぞれ、Ｃ，Ｍｎ，Ｔｉ，Ｎ，Ｓの含有量（ｍａｓｓ％）
【請求項４】
Ｃ：０．１２〜０．１８ｍａｓｓ％、
Ｓｉ：０．２  〜０．８  ｍａｓｓ％、
Ｍｎ：２．２  〜３．０  ｍａｓｓ％、
Ｐ：０．０２ｍａｓｓ％以下、
Ｓ：０．００３０ｍａｓｓ％以下、
Ａｌ：０．０５ｍａｓｓ％以下、
Ｎ：０．００５０ｍａｓｓ％以下および
Ｔｉ：０．００１  〜０．０３０  ｍａｓｓ％
を、下記式（１），  （２）を満足する範囲において含有し、残部はＦｅおよび不可避的不純物の組成になり、フェライト相の体積分率が１０〜５０  ｖｏｌ％、フェライト相の平均結晶粒径が  ４．０μｍ  以下、ベイナイト相の体積分率が５０〜８０  ｖｏｌ％で、かつベイナイト相のビッカース硬さ（Ｈｖ（Ｂ））とフェライト相のビッカース硬さ（Ｈｖ（Ｆ））の比（Ｈｖ（Ｂ）／Ｈｖ（Ｆ））が  １．６以下の鋼組織を有し、さらに鋼板表面と鋼板内部のＳｉ濃度の比が１．５  以下であることを特徴とする成形性に優れる超高強度冷延鋼板。
記
−１００［Ｃ］  ＋  １５  ≦  ［Ｍｎ］  ≦−１００［Ｃ］  ＋  ２０        −−−  （１）
［Ｔｉ］  ≧  ３．４３［Ｎ］  ＋  １．５  ［Ｓ］  −  ０．００６          −−−  （２）
ここで、  ［Ｃ］，  ［Ｍｎ］，  ［Ｔｉ］，  ［Ｎ］，  ［Ｓ］  はそれぞれ、Ｃ，Ｍｎ，Ｔｉ，Ｎ，Ｓの含有量（ｍａｓｓ％）
【請求項５】
請求項１〜４のいずれかにおいて、鋼板が、さらに
Ｃｕ：０．０１〜０．５０ｍａｓｓ％、
Ｎｉ：０．０１〜０．５０ｍａｓｓ％、
Ｍｏ：０．０１〜０．５０ｍａｓｓ％および
Ｃｒ：０．０１〜０．５０ｍａｓｓ％
のうちから選んだ１種または２種以上を含有する組成になることを特徴とする成形性に優れる超高強度冷延鋼板。
【請求項６】
請求項１〜５のいずれかにおいて、鋼板が、さらに
Ｎｂ：０．００１  〜０．０５０  ｍａｓｓ％
を含有する組成になることを特徴とする成形性に優れる超高強度冷延鋼板。
【請求項７】
請求項１〜６のいずれかにおいて、鋼板が、さらに
Ｖ：０．００１  〜０．３００  ｍａｓｓ％および
Ｚｒ：０．００１  〜０．３００  ｍａｓｓ％
のうちから選んだ少なくとも１種を含有する組成になることを特徴とする成形性に優れる超高強度冷延鋼板。
【請求項８】
請求項１〜７のいずれかにおいて、鋼板が、さらに
Ｂ：０．０００１〜０．００５０ｍａｓｓ％
を含有する組成になることを特徴とする成形性に優れる超高強度冷延鋼板。
【請求項９】
請求項１〜８のいずれかにおいて、鋼板が、さらに
Ｃａ：０．０００１〜０．００５０ｍａｓｓ％および
ＲＥＭ：０．０００１〜０．００５０ｍａｓｓ％
のうちから選んだ少なくとも１種を含有する組成になることを特徴とする成形性に優れる超高強度冷延鋼板。
【請求項１０】
Ｃ：０．１２〜０．１８ｍａｓｓ％、
Ｓｉ：０．２  〜０．８  ｍａｓｓ％、
Ｍｎ：２．２  〜３．０  ｍａｓｓ％、
Ｐ：０．０２ｍａｓｓ％以下、
Ｓ：０．００３０ｍａｓｓ％以下、
Ａｌ：０．０５ｍａｓｓ％以下、
Ｎ：０．００５０ｍａｓｓ％以下および
Ｔｉ：０．００１  〜０．０３０  ｍａｓｓ％
を、下記式（１）  を満足する範囲において含有し、残部はＦｅおよび不可避的不純物の組成になる鋼スラブを、鋳造後、直ちにまたは一旦冷却後１０５０〜１３００℃に加熱したのち、仕上げ圧延終了温度：８５０  〜９５０  ℃にて熱間圧延し、圧延終了後、  ４５０〜６５０  ℃で巻取ったのち、冷間圧延し、ついで連続焼鈍を施すに際し、下記式（３）  で示される温度域に加熱して焼鈍した後、下記式（４）  で示される温度域まで冷却し、冷却終了後、鋼板温度を上昇させることなく（冷却停止温度〜冷却停止温度−１００  ℃）の温度域で６０秒以上保温することを特徴とする成形性に優れる超高強度冷延鋼板の製造方法。
記
−１００［Ｃ］  ＋  １５  ≦  ［Ｍｎ］  ≦−１００［Ｃ］  ＋  ２０          −−−  （１）
Ｔ１  ±  ５０  ℃（但し、Ｔ１  ＝  ９５０−  １５０  ［Ｃ］１／２＋５０［Ｓｉ］−３０［Ｍｎ］）  −−−（３）
Ｔ２  ±  ５０  ℃（但し、Ｔ２  ＝  ５００−４５０［Ｃ］  −３０［Ｍｎ］）      −−−  （４）
ここで、  ［Ｃ］，  ［Ｍｎ］，  ［Ｓｉ］  はそれぞれ、Ｃ，Ｍｎ，  Ｓｉの含有量（ｍａｓｓ％）
【請求項１１】
Ｃ：０．１２〜０．１８ｍａｓｓ％、
Ｓｉ：０．２  〜０．８  ｍａｓｓ％、
Ｍｎ：２．２  〜３．０  ｍａｓｓ％、
Ｐ：０．０２ｍａｓｓ％以下、
Ｓ：０．００３０ｍａｓｓ％以下、
Ａｌ：０．０５ｍａｓｓ％以下、
Ｎ：０．００５０ｍａｓｓ％以下および
Ｔｉ：０．００１  〜０．０３０  ｍａｓｓ％
を、下記式（１），  （２）を満足する範囲において含有し、残部はＦｅおよび不可避的不純物の組成になる鋼スラブを、鋳造後、直ちにまたは一旦冷却後１０５０〜１３００℃に加熱したのち、仕上げ圧延終了温度：８５０  〜９５０  ℃にて熱間圧延し、圧延終了後、  ４５０〜６５０  ℃で巻取ったのち、冷間圧延し、ついで連続焼鈍を施すに際し、少なくとも焼鈍時の加熱中における雰囲気露点（ＤＰ）が−３０℃以上の条件下で下記式（３）  で示される温度域に加熱して焼鈍した後、下記式（４）  で示される温度域まで冷却し、冷却終了後、鋼板温度を上昇させることなく（冷却停止温度〜冷却停止温度−１００  ℃）の温度域で６０秒以上保温することを特徴とする成形性に優れる超高強度冷延鋼板の製造方法。
記
−１００［Ｃ］  ＋  １５  ≦  ［Ｍｎ］  ≦−１００［Ｃ］  ＋  ２０          −−−  （１）
［Ｔｉ］  ≧  ３．４３［Ｎ］  ＋  １．５  ［Ｓ］  −  ０．００６          −−−  （２）
Ｔ１  ±  ５０  ℃（但し、Ｔ１  ＝  ９５０−  １５０  ［Ｃ］１／２＋５０［Ｓｉ］−３０［Ｍｎ］）  −−−（３）
Ｔ２  ±  ５０  ℃（但し、Ｔ２  ＝  ５００−４５０［Ｃ］  −３０［Ｍｎ］）      −−−  （４）
ここで、  ［Ｃ］，  ［Ｍｎ］，  ［Ｔｉ］，  ［Ｎ］，  ［Ｓ］  はそれぞれ、Ｃ，Ｍｎ，Ｔｉ，Ｎ，Ｓの含有量（ｍａｓｓ％）
【請求項１２】
請求項１０または１１において、鋼スラブが、さらに
Ｃｕ：０．０１〜０．５０ｍａｓｓ％、
Ｎｉ：０．０１〜０．５０ｍａｓｓ％、
Ｍｏ：０．０１〜０．５０ｍａｓｓ％および
Ｃｒ：０．０１〜０．５０ｍａｓｓ％
のうちから選んだ１種または２種以上を含有する組成になることを特徴とする成形性に優れる超高強度冷延鋼板の製造方法。
【請求項１３】
請求項１０〜１２のいずれかにおいて、鋼スラブが、さらに
Ｎｂ：０．００１  〜０．０５０  ｍａｓｓ％
を含有する組成になることを特徴とする成形性に優れる超高強度冷延鋼板の製造方法。
【請求項１４】
請求項１０〜１３のいずれかにおいて、鋼スラブが、さらに
Ｖ：０．００１  〜０．３００  ｍａｓｓ％および
Ｚｒ：０．００１  〜０．３００  ｍａｓｓ％
のうちから選んだ少なくとも１種を含有する組成になることを特徴とする成形性に優れる超高強度冷延鋼板の製造方法。
【請求項１５】
請求項１０〜１４のいずれかにおいて、鋼スラブが、さらに
Ｂ：０．０００１〜０．００５０ｍａｓｓ％
を含有する組成になることを特徴とする成形性に優れる超高強度冷延鋼板の製造方法。
【請求項１６】
請求項１０〜１５のいずれかにおいて、鋼スラブが、さらに
Ｃａ：０．０００１〜０．００５０ｍａｓｓ％および
ＲＥＭ：０．０００１〜０．００５０ｍａｓｓ％
のうちから選んだ少なくとも１種を含有する組成になることを特徴とする成形性に優れる超高強度冷延鋼板の製造方法。
【発明の詳細な説明】
【０００１】
【発明の属する技術分野】
本発明は、主にプレス成形される自動車部品などに用いて好適な引張強さＴＳが  ９８０  ＭＰａ以上という超高強度で、延性および伸びフランジ性などの加工性に優れ、またさらには塗装後の耐食性にも優れる冷延鋼板およびその製造方法に関するものである。
【０００２】
【従来の技術】
種々の強化方法により、材料強度は、目標とする強度を達成することは可能であるが、高強度化に伴い加工性は低下する。特に従来の高強度鋼板では、組織的不均一や硬質相と軟質相の局所的な混在などのために、伸びフランジ性を評価する穴拡げ試験時に亀裂の起点となる箇所が多数存在することになり、これが伸びフランジ性の低下を招く、と言われている。しかも、このような加工性は、高強度鋼板になればなるほど大きく低下するのが一般的であった。
このため、従来の鋼板製造技術では、高強度化と延性、曲げ性および伸びフランジ性などの加工性の両立は極めて難しかった。
【０００３】
伸びフランジ性の指標の一つである穴拡げ率（λ）に優れる高強度冷延鋼板については、従来から種々提案されている（例えば特許文献１、特許文献２参照）。
しかしながら、上記の特許文献１には、引張強さＴＳが  ６９０  ＭＰａ以下の比較的低レベルの鋼板の高λ化についてしか開示がなく、本発明で目的とするような超高強度材において、高強度化と共に、伸びフランジ性および延性を両立させるという知見は一切なく、加えて強度−伸びバランス（引張強さＴＳ×伸びＥｌ）および強度−伸びフランジ性バランス（引張強さＴＳ×穴拡げ率λ）も十分なレベルとは言い難かった。
また、特許文献２にも、高λ化についてしか開示がなく、その対象とする材料のＴＳレベルも  ６９０  ＭＰａ止まりであり、本発明が対象とする超高強度材に比べ、かなり低いレベルの鋼材についてしか開示がない。また、ＴＳ×Ｅｌレベルは低く、ＴＳ−λバランスとの両立について示唆するところもない。
【０００４】
さらに、微細なベイナイト組織を有するＴＳ：９８０  ＭＰａ  級の冷延鋼板について提案されている（例えば特許文献３参照）。
しかしながら、この特許文献３は、ロール成形あるいは曲げ加工による加工を対象としているため、降伏比（ＹＰ）、ＴＳおよび弾性限について言及しているだけで、軽加工用途の薄鋼板についての技術にすぎない。従って、複雑なプレス部品形状を得るために極めて重要なＥｌ、λに関する記述は一切なく、これらの加工性と高強度化との両立については何ら言及されていない。また、その実施例を参照すると、ＴＳ：９８０  ＭＰａ  級レベルの実施例成分は低炭素鋼であり、その製造工程で  ３００℃以下まで急冷しているため、生成するベイナイト相は高転位密度であることから、一般に延性は悪いことが予想される。さらに、均一微細の効果は、ＹＳと弾性限との開きが小さくなると言及されているに止まっており、超高強度鋼板について、プレス成形を想定したＴＳ−Ｅｌバランス、ＴＳ−λバランスを確保する技術ではない。
【０００５】
また、特許文献４には、ベイニティックフェライト組織を有する穴拡げ性および延性が優れた高強度溶融亜鉛めっき鋼板および高強度鋼板とそれらの製造方法が提案されている。
しかしながら、この技術は、熱延鋼板および熱延鋼板に溶融亜鉛めっきした溶融亜鉛めっき鋼板に係る技術であり、板厚の厚い製品にしか対応できない。例えば、この特許文献４で開示されている製品板厚は２．６  ｍｍである。製品板厚が厚い場合、自動車用足周り部品などには適用できるものの、成形性をより必要とされる構造部品への適用は困難である。また、車体軽量化の観点からも、薄い板厚に容易に対応できる冷延鋼板に係る技術の開発が望まれていた。
【０００６】
なお、引張強さ（ＴＳ）が  ９８０  ＭＰａ以上の強度レベルでプレス成形によって必要とされる部品を製造するには、伸びや伸びフランジ性以外に曲げ特性も併せ持つことが要求されるが、特許文献４に開示の鋼板は、硬質なベイニティックフェライトを主体とし、また結晶粒径も２０μｍ  以下と粗粒と微細粒が混在し得る不均一な組織を許容しているため、曲げ加工性が低いという問題があった。
【０００７】
さらに、自動車部品などに適用される加工用冷延鋼板は、通常、電着塗装を施して使用されるが、塗装後の耐食性を向上させるために、鋼板表面に種々のめっきを施すことが必要とされる場合が多く、このためコストアップを招き、価格が高いという欠点があった。また、ＴＳが  ９８０  ＭＰａ以上の超高強度鋼板では、添加元素の増加により、不めっきの発生や付着量のバラツキなど、めっき品質の低下が問題となる場合があるため、安価で塗装後の耐食性に優れた鋼板が望まれている。
【０００８】
このような観点から開発された技術として、例えば特許文献５に開示されているような、Ｐ，Ｃｕ，Ｃｒ，Ｍｏ，Ｎｉを多量に含有させて耐食性を向上させる技術が提案されている。
しかしながら、この方法では、これら元素を添加させることによるコスト増を招くだけでなく、穴拡げ性や伸びの低下が生じ、良好な成形性が得られ難いという問題があった。
【０００９】
【特許文献１】
特開平９  −２６３８３８号公報（表４，表５）
【特許文献２】
特開平１０−６０５９３  号公報（表３，表６，表７）
【特許文献３】
特開２０００−２７３５７６号公報（請求項１、表３）
【特許文献４】
特開２００１−３５５０４３号公報（特許請求の範囲）
【特許文献５】
特開平５−１４０６５４号公報（特許請求の範囲）
【００１０】
【発明が解決しようとする課題】
上述したとおり、強度と加工性は相反する傾向を示すのが一般的であり、現状では、良好な加工性と  ９８０  ＭＰａ以上の引張強さを兼備した超高強度冷延鋼板は知られていない。
本発明は、上記の問題を有利に解決するもので、成形性に優れる超高強度冷延鋼板を、その有利な製造方法と共に提案することを目的とする。
また、本発明は、成形性に優れるだけでなく、塗装後の耐食性にも優れる超高強度冷延鋼板を、その有利な製造方法と共に提案することを目的とする。
【００１１】
ここに、本発明における板厚：０．８  〜２．５  ｍｍ程度の冷延鋼板についての強度および加工性の目標値は次のとおりである。
・引張強さ（ＴＳ）≧  ９８０  ＭＰａ
・強度−伸びバランス（ＴＳ×Ｅｌ）≧  １７０００  ＭＰａ・％
・強度−伸びフランジ性バランス（ＴＳ×λ）≧  ６５０００  ＭＰａ・％
【００１２】
【課題を解決するための手段】
さて、発明者らは、上記の目的を達成すべく、鋼成分、製造条件および金属組織などの面から鋭意実験を行い、かつ検討を重ねた。
その結果、成分組成を適正範囲に制御した上で、製造工程中とくに加熱温度および冷却停止温度を制御することによって、結晶粒径が制御された一定量のフェライト相と一定量のベイナイト相から構成される組織とし、かつフェライト相とベイナイト相の硬さを制御することにより初めて、優れた延性を有すると同時に局所的な変形能の差を解消してマクロ的に均一変形をさせることが可能となり、かくして非常に高い強度レベルの下で、従来にない優れた強度−伸びバランスと強度−伸びフランジ性バランスが得られ、ひいては優れたプレス成形性が得られることの知見を得た。
また、塗装後の耐食性の低下は、鋼板表面に存在するＳｉを含有する酸化物に起因して、塗装の前処理として行う化成処理性が劣化し、塗装との密着性が著しく低下することが原因であることも、併せて見出した。
本発明は、上記の知見に立脚するものである。
【００１３】
すなわち、本発明の要旨構成は次のとおりである。
2004232078.tif 000003
を、下記式（１）  を満足する範囲において含有し、残部はＦｅおよび不可避的不純物の組成になり、引張強さ（ＴＳ）、伸び（Ｅｌ）および穴拡げ率（λ）がそれぞれ、次の関係式
ＴＳ≧  ９８０  ＭＰａ、
ＴＳ×Ｅｌ≧  １７０００  ＭＰａ・％
ＴＳ×λ≧  ６５０００  ＭＰａ・％
を満足することを特徴とする成形性に優れる超高強度冷延鋼板。
記
−１００［Ｃ］  ＋  １５  ≦  ［Ｍｎ］  ≦−１００［Ｃ］  ＋  ２０        −−−  （１）
ここで、  ［Ｃ］，  ［Ｍｎ］  はそれぞれ、Ｃ，Ｍｎの含有量（ｍａｓｓ％）
【００１４】
2004232078.tif 000004
を、下記式（１）  を満足する範囲において含有し、残部はＦｅおよび不可避的不純物の組成になり、フェライト相の体積分率が１０〜５０  ｖｏｌ％、フェライト相の平均結晶粒径が  ４．０μｍ  以下、ベイナイト相の体積分率が５０〜８０  ｖｏｌ％で、かつベイナイト相のビッカース硬さ（Ｈｖ（Ｂ））とフェライト相のビッカース硬さ（Ｈｖ（Ｆ））の比（Ｈｖ（Ｂ）／Ｈｖ（Ｆ））が  １．６以下の鋼組織を有することを特徴とする成形性に優れる超高強度冷延鋼板。
記
−１００［Ｃ］  ＋  １５  ≦  ［Ｍｎ］  ≦−１００［Ｃ］  ＋  ２０        −−−  （１）
ここで、  ［Ｃ］，  ［Ｍｎ］  はそれぞれ、Ｃ，Ｍｎの含有量（ｍａｓｓ％）
【００１５】
2004232078.tif 000005
を、下記式（１），  （２）を満足する範囲において含有し、残部はＦｅおよび不可避的不純物の組成になり、引張強さ（ＴＳ）、伸び（Ｅｌ）および穴拡げ率（λ）がそれぞれ、次の関係式
ＴＳ≧  ９８０  ＭＰａ、
ＴＳ×Ｅｌ≧  １７０００  ＭＰａ・％
ＴＳ×λ≧  ６５０００  ＭＰａ・％
を満足し、さらに鋼板表面と鋼板内部のＳｉ濃度の比が１．５  以下であることを特徴とする成形性に優れる超高強度冷延鋼板。
記
−１００［Ｃ］  ＋  １５  ≦  ［Ｍｎ］  ≦−１００［Ｃ］  ＋  ２０        −−−  （１）
［Ｔｉ］  ≧  ３．４３［Ｎ］  ＋  １．５  ［Ｓ］  −  ０．００６          −−−  （２）
ここで、  ［Ｃ］，  ［Ｍｎ］，  ［Ｔｉ］，  ［Ｎ］，  ［Ｓ］  はそれぞれ、Ｃ，Ｍｎ，Ｔｉ，Ｎ，Ｓの含有量（ｍａｓｓ％）
【００１６】
2004232078.tif 000006
を、下記式（１），  （２）を満足する範囲において含有し、残部はＦｅおよび不可避的不純物の組成になり、フェライト相の体積分率が１０〜５０  ｖｏｌ％、フェライト相の平均結晶粒径が  ４．０μｍ  以下、ベイナイト相の体積分率が５０〜８０  ｖｏｌ％で、かつベイナイト相のビッカース硬さ（Ｈｖ（Ｂ））とフェライト相のビッカース硬さ（Ｈｖ（Ｆ））の比（Ｈｖ（Ｂ）／Ｈｖ（Ｆ））が  １．６以下の鋼組織を有し、さらに鋼板表面と鋼板内部のＳｉ濃度の比が１．５  以下であることを特徴とする成形性に優れる超高強度冷延鋼板。
記
−１００［Ｃ］  ＋  １５  ≦  ［Ｍｎ］  ≦−１００［Ｃ］  ＋  ２０        −−−  （１）
［Ｔｉ］  ≧  ３．４３［Ｎ］  ＋  １．５  ［Ｓ］  −  ０．００６          −−−  （２）
ここで、  ［Ｃ］，  ［Ｍｎ］，  ［Ｔｉ］，  ［Ｎ］，  ［Ｓ］  はそれぞれ、Ｃ，Ｍｎ，Ｔｉ，Ｎ，Ｓの含有量（ｍａｓｓ％）
【００１７】
５．上記１〜４のいずれかにおいて、鋼板が、さらに
Ｃｕ：０．０１〜０．５０ｍａｓｓ％、
Ｎｉ：０．０１〜０．５０ｍａｓｓ％、
Ｍｏ：０．０１〜０．５０ｍａｓｓ％および
Ｃｒ：０．０１〜０．５０ｍａｓｓ％
のうちから選んだ１種または２種以上を含有する組成になることを特徴とする成形性に優れる超高強度冷延鋼板。
【００１８】
６．上記１〜５のいずれかにおいて、鋼板が、さらに
Ｎｂ：０．００１  〜０．０５０  ｍａｓｓ％
を含有する組成になることを特徴とする成形性に優れる超高強度冷延鋼板。
【００１９】
７．上記１〜６のいずれかにおいて、鋼板が、さらに
Ｖ：０．００１  〜０．３００  ｍａｓｓ％および
Ｚｒ：０．００１  〜０．３００  ｍａｓｓ％
のうちから選んだ少なくとも１種を含有する組成になることを特徴とする成形性に優れる超高強度冷延鋼板。
【００２０】
８．上記１〜７のいずれかにおいて、鋼板が、さらに
Ｂ：０．０００１〜０．００５０ｍａｓｓ％
を含有する組成になることを特徴とする成形性に優れる超高強度冷延鋼板。
【００２１】
９．上記１〜８のいずれかにおいて、鋼板が、さらに
Ｃａ：０．０００１〜０．００５０ｍａｓｓ％および
ＲＥＭ：０．０００１〜０．００５０ｍａｓｓ％
のうちから選んだ少なくとも１種を含有する組成になることを特徴とする成形性に優れる超高強度冷延鋼板。
【００２２】
2004232078.tif 000007
を、下記式（１）  を満足する範囲において含有し、残部はＦｅおよび不可避的不純物の組成になる鋼スラブを、鋳造後、直ちにまたは一旦冷却後１０５０〜１３００℃に加熱したのち、仕上げ圧延終了温度：８５０  〜９５０  ℃にて熱間圧延し、圧延終了後、  ４５０〜６５０  ℃で巻取ったのち、冷間圧延し、ついで連続焼鈍を施すに際し、下記式（３）  で示される温度域に加熱して焼鈍した後、下記式（４）  で示される温度域まで冷却し、冷却終了後、鋼板温度を上昇させることなく（冷却停止温度〜冷却停止温度−１００  ℃）の温度域で６０秒以上保温することを特徴とする成形性に優れる超高強度冷延鋼板の製造方法。
記
−１００［Ｃ］  ＋  １５  ≦  ［Ｍｎ］  ≦−１００［Ｃ］  ＋  ２０          −−−  （１）
Ｔ１  ±  ５０  ℃（但し、Ｔ１  ＝  ９５０−  １５０  ［Ｃ］１／２＋５０［Ｓｉ］−３０［Ｍｎ］）  −−−（３）
Ｔ２  ±  ５０  ℃（但し、Ｔ２  ＝  ５００−４５０［Ｃ］  −３０［Ｍｎ］）      −−−  （４）
ここで、  ［Ｃ］，  ［Ｍｎ］，  ［Ｓｉ］  はそれぞれ、Ｃ，Ｍｎ，  Ｓｉの含有量（ｍａｓｓ％）
【００２３】
2004232078.tif 000008
を、下記式（１），  （２）を満足する範囲において含有し、残部はＦｅおよび不可避的不純物の組成になる鋼スラブを、鋳造後、直ちにまたは一旦冷却後１０５０〜１３００℃に加熱したのち、仕上げ圧延終了温度：８５０  〜９５０  ℃にて熱間圧延し、圧延終了後、  ４５０〜６５０  ℃で巻取ったのち、冷間圧延し、ついで連続焼鈍を施すに際し、少なくとも焼鈍時の加熱中における雰囲気露点（ＤＰ）が−３０℃以上の条件下で下記式（３）  で示される温度域に加熱して焼鈍した後、下記式（４）  で示される温度域まで冷却し、冷却終了後、鋼板温度を上昇させることなく（冷却停止温度〜冷却停止温度−１００  ℃）の温度域で６０秒以上保温することを特徴とする成形性に優れる超高強度冷延鋼板の製造方法。
記
−１００［Ｃ］  ＋  １５  ≦  ［Ｍｎ］  ≦−１００［Ｃ］  ＋  ２０          −−−  （１）
［Ｔｉ］  ≧  ３．４３［Ｎ］  ＋  １．５  ［Ｓ］  −  ０．００６          −−−  （２）
Ｔ１  ±  ５０  ℃（但し、Ｔ１  ＝  ９５０−  １５０  ［Ｃ］１／２＋５０［Ｓｉ］−３０［Ｍｎ］）  −−−（３）
Ｔ２  ±  ５０  ℃（但し、Ｔ２  ＝  ５００−４５０［Ｃ］  −３０［Ｍｎ］）      −−−  （４）
ここで、  ［Ｃ］，  ［Ｍｎ］，  ［Ｔｉ］，  ［Ｎ］，  ［Ｓ］  はそれぞれ、Ｃ，Ｍｎ，Ｔｉ，Ｎ，Ｓの含有量（ｍａｓｓ％）
【００２４】
１２．  上記１０または１１において、鋼スラブが、さらに
Ｃｕ：０．０１〜０．５０ｍａｓｓ％、
Ｎｉ：０．０１〜０．５０ｍａｓｓ％、
Ｍｏ：０．０１〜０．５０ｍａｓｓ％および
Ｃｒ：０．０１〜０．５０ｍａｓｓ％
のうちから選んだ１種または２種以上を含有する組成になることを特徴とする成形性に優れる超高強度冷延鋼板の製造方法。
【００２５】
１３．  上記１０〜１２のいずれかにおいて、鋼スラブが、さらに
Ｎｂ：０．００１  〜０．０５０  ｍａｓｓ％
を含有する組成になることを特徴とする成形性に優れる超高強度冷延鋼板の製造方法。
【００２６】
１４．  上記１０〜１３のいずれかにおいて、鋼スラブが、さらに
Ｖ：０．００１  〜０．３００  ｍａｓｓ％および
Ｚｒ：０．００１  〜０．３００  ｍａｓｓ％
のうちから選んだ少なくとも１種を含有する組成になることを特徴とする成形性に優れる超高強度冷延鋼板の製造方法。
【００２７】
１５．  上記１０〜１４のいずれかにおいて、鋼スラブが、さらに
Ｂ：０．０００１〜０．００５０ｍａｓｓ％
を含有する組成になることを特徴とする成形性に優れる超高強度冷延鋼板の製造方法。
【００２８】
１６．  上記１０〜１５のいずれかにおいて、鋼スラブが、さらに
Ｃａ：０．０００１〜０．００５０ｍａｓｓ％および
ＲＥＭ：０．０００１〜０．００５０ｍａｓｓ％
のうちから選んだ少なくとも１種を含有する組成になることを特徴とする成形性に優れる超高強度冷延鋼板の製造方法。
【００２９】
【発明の実施の形態】
以下、本発明を具体的に説明する。
まず、本発明において、鋼の成分組成を上記の範囲に限定した理由について説明する。
Ｃ：０．１２〜０．１８ｍａｓｓ％
Ｃは、低温変態相を利用して鋼を強化するための必須元素であって、９８０  ＭＰａ以上の引張強さを得るには少なくとも０．１２ｍａｓｓ％の含有が必要であるが、０．１８ｍａｓｓ％を超えて含有すると、溶接性が著しく劣化し、またオーステナイト中のＣ濃度が高くなりすぎてマルテンサイト変態点（Ｍｓ  ）が低下し、加熱、冷却、保温工程後も硬質な残留オーステナイト相が存在して伸びフランジ性が低下するので、Ｃ量は０．１２〜０．１８ｍａｓｓ％の範囲に限定した。
【００３０】
Ｓｉ：０．２  〜０．８  ｍａｓｓ％
Ｓｉは、強度向上に寄与する有用元素であるが、含有量が  ０．２ｍａｓｓ％に満たないとその添加効果に乏しく、一方  ０．８ｍａｓｓ％を超えて含有させると、フェライト変態が促進され、低温変態相による強化が不十分となる。またＳｉは、オーステナイト中ヘのＣ濃化を促進する効果が大きい元素であり、フェライト以外の相（第２相ともいう）そのものが硬化すること、最終的に得られる鋼板中に硬質な残留オーステナイト相が存在し易くなること等により伸びフランジ性を低下させる弊害がある。
さらに、Ｓｉを０．８  ｍａｓｓ％を超えて含有させると、連続焼鈍中にＳｉが表面に顕著に濃化し、雰囲気中に存在する酸素と反応して、表面でＳｉ系の酸化物を形成する結果、塗装の前処理として行う化成処理性が低下し、塗装との密着性が著しく低下する。そこで、Ｓｉ量は  ０．２〜０．８  ｍａｓｓ％の範囲に限定した。より好ましくは、０．２  〜０．６５ｍａｓｓ％の範囲である。
【００３１】
Ｍｎ：２．２  〜３．０  ｍａｓｓ％
Ｍｎは、フェライト変態を抑制し、ベイナイト組織を得るために重要な役割を担っている元素である。また、Ａｒ３変態点を低下させる作用を通じて結晶粒の微細化に寄与し、強度−伸びバランスを高める作用を有する。引張強さ確保の観点から安定して低温変態相を得るには、  ２．２ｍａｓｓ％以上のＭｎ量が必要であるが、３．０ｍａｓｓ％を超えて含有すると軟質なフェライト相の生成が過度に抑制されＴＳ−Ｅｌバランスが低下する。よって、Ｍｎ量は  ２．２〜３．０  ｍａｓｓ％の範囲に限定した。
【００３２】
Ｐ：０．０２ｍａｓｓ％以下
Ｐは、固溶強化能が高く、強度向上を達成する上で有効な元素であるので、０．００５  ｍａｓｓ％以上含有させることが好ましいが、過度に含有させると、組織的な不均一化をもたらし、鋳造時の凝固偏析が顕著になり、内部割れや加工性の劣化を招くことになるので、Ｐ量は０．０２ｍａｓｓ％以下に制限した。より好ましくは  ０．０１８ｍａｓｓ％以下である。
【００３３】
Ｓ：０．００３０ｍａｓｓ％以下
Ｓは、鋼中に非金属介在物として存在し、伸びフランジ成形時の応力集中源となるため、その含有量は極力低減することが望ましい。とはいえ、Ｓ量が０．００３０ｍａｓｓ％以下の範囲では、高強度であっても、伸びフランジ性にさほどの悪影響は及ぼさないので０．００３０ｍａｓｓ％を許容上限とした。より好ましくは０．００１０ｍａｓｓ％未満である。
【００３４】
Ａｌ：０．０５ｍａｓｓ％以下
Ａｌは、脱酸および炭化物形成元素の歩留りを向上させるために有効な元素であり、０．０１ｍａｓｓ％以上含有させることが好ましいが、０．０５ｍａｓｓ％を超えて含有させても効果が飽和するのみならず、加工性の劣化や表面性状の劣化を招くので、Ａｌ量は０．０５ｍａｓｓ％以下に限定した。
【００３５】
Ｎ：０．００５０ｍａｓｓ％以下
Ｎは、ＡｌＮ、固溶Ｎとして鋼中に存在し、多量に含有されるとフェライトの延性を低下させるため、その含有量は０．００５０ｍａｓｓ％以下に制限した。より好ましくは０．００３０ｍａｓｓ％以下である。
【００３６】
Ｔｉ：０．００１  〜０．０３０  ｍａｓｓ％
Ｔｉは、スラブ加熱段階でＴｉＣとして存在して、昇温加熱中のオーステナイト粒成長を抑制するだけでなく、それ以降の熱間圧延工程での動的再結晶を誘起し、組織の微細均一化をもたらし、伸び、穴拡げ性を向上させるのに有効な元素であり、このためには少なくとも  ０．００１ｍａｓｓ％の含有を必要とする。また、このＴｉを後述するＮｂと併用して含有させると、フェライト変態が起きない臨界冷却速度が小さくなり、焼入れ性が向上するという効果がもたらされる。一方、０．０３０  ｍａｓｓ％を超えるＴｉを含有させると、硬質な炭化物などを形成し、伸びフランジ性を低下させるため、Ｔｉ量は  ０．００１〜０．０３０  ｍａｓｓ％の範囲に限定した。より好ましくは  ０．００５〜０．０１５  ｍａｓｓ％の範囲である。
【００３７】
さらに、本発明では、Ｃ量とＭｎ量について次式（１）  の範囲を満足させることが重要である。
−１００［Ｃ］  ＋  １５  ≦  ［Ｍｎ］  ≦−１００［Ｃ］  ＋  ２０        −−−  （１）
ここで、  ［Ｃ］，  ［Ｍｎ］  はそれぞれ、Ｃ，Ｍｎの含有量（ｍａｓｓ％）
というのは、ＣやＭｎは、強度に及ぼす影響が極めて大きいため、両者をバランス良く含有させることが必要だからである。ここに、Ｍｎ量が−１００［Ｃ］  ＋  １５  より少ないと十分な強度の確保が難しく、またフェライト生成により伸び（Ｅｌ）は大きくなるものの、穴拡げ率（λ）が低下する。一方、−１００［Ｃ］  ＋  ２０  を超えて含有すると、フェライト生成が抑制され、伸び（Ｅｌ）が低下し、強度レベルが高くなりすぎる。
【００３８】
またさらに、塗装後の耐食性を向上させるには、Ｔｉ量とＮ量、Ｓ量について次式（２）  の範囲を満足させることが重要である。
［Ｔｉ］  ≧  ３．４３［Ｎ］  ＋  １．５  ［Ｓ］  −  ０．００６          −−−  （２）
ここで、  ［Ｃ］，  ［Ｍｎ］，  ［Ｔｉ］，  ［Ｎ］，  ［Ｓ］  はそれぞれ、Ｃ，Ｍｎ，Ｔｉ，Ｎ，Ｓの含有量（ｍａｓｓ％）
Ｔｉは、Ｃのみならず、Ｎ，Ｓとも結合して、析出物を形成する。このうちＴｉＣは、組織の均一性に有効なだけでなく、焼入れ性を向上させ、さらには化成処理性を向上させて、その後の塗装耐食性の改善にも有効に寄与する。またＴｉは、Ｓを析出物として固定することによって、塗装後の耐食性を向上させる働きもある。ここに、Ｔｉ量が（  ３．４３［Ｎ］  ＋  １．５  ［Ｓ］  −  ０．００６）より少ないと、上記の効果とくに塗装後の耐食性改善効果を得ることが難しくなる。従って、Ｔｉは、上掲式（２）  を満足する範囲で含有させることが好ましい。
【００３９】
以上、基本成分について説明したが、本発明では、その他にも以下に述べる元素を適宜含有させることができる。
Ｃｕ：０．０１〜０．５０ｍａｓｓ％、Ｎｉ：０．０１〜０．５０ｍａｓｓ％、Ｍｏ：０．０１〜０．５０ｍａｓｓ％およびＣｒ：０．０１〜０．５０ｍａｓｓ％のうちから選んだ１種または２種以上
Ｃｕ，Ｎｉ，ＭｏおよびＣｒはいずれも、伸びを大きく低下させることなしに強度を向上させるのに有効な元素であるが、０．０１ｍａｓｓ％未満ではその効果に乏しく、一方０．５０ｍａｓｓ％を超えて多量に含有させてもさらなる効果はなく、むしろ経済的に不利となるので、これらは単独添加または複合添加いずれの場合も０．０１〜０．５０ｍａｓｓ％の範囲で含有させるものとした。なお、これらは単独添加または複合添加いずれの場合も０．０１〜０．２０ｍａｓｓ％の範囲で含有させることがより好ましい。
【００４０】
Ｎｂ：０．００１  〜０．０５０  ｍａｓｓ％
Ｎｂは、ＮｂＣなどの析出物の存在形態や再結晶温度に影響を及ぼす元素である。特に本発明では、Ｎｂは、組織の微細均一化に有効に作用する他、フェライト−パーライトの生成を抑制し、低温変態相であるベイナイト主体の組織とすることにより、高強度にもかかわらず高い伸び、穴拡げ率をもたらすという効果を有している。このような効果は、Ｎｂを  ０．００１ｍａｓｓ％以上含有させることで発現するが、０．０５０  ｍａｓｓ％を超えて含有させると鋼中に硬質な析出物が多量に形成され、伸びフランジ性を低下させるので、Ｎｂ量は  ０．００１〜０．０５０  ｍａｓｓ％の範囲に限定した。より好ましくは  ０．００５〜０．０２０  ｍａｓｓ％の範囲である。
【００４１】
Ｖ：０．００１  〜０．３００  ｍａｓｓ％および／またはＺｒ：０．００１  〜０．３００  ｍａｓｓ％
ＶおよびＺｒはそれぞれ、炭化物の形成による結晶粒径の粗大化抑制効果を通じて鋼板の強度を上昇させるのに有効な元素であるが、含有量が  ０．００１ｍａｓｓ％未満ではその効果に乏しく、一方  ０．３００ｍａｓｓ％を超えて多量に含有させてもさらなる効果はなく、むしろ経済的に不利となる。よって、Ｖ，Ｚｒはそれぞれ、  ０．００１〜０．３００  ｍａｓｓ％の範囲で含有させるものとした。なお、これらは単独でも複合して含有させても同様の挙動を示す。
【００４２】
Ｂ：０．０００１〜０．００５０ｍａｓｓ％
Ｂも、強度上昇に有効な元素である。Ｂを含有させることにより、フェライトが生成する臨界冷却速度が遅くなるので、冷延後の焼鈍工程における連続冷却中に軟質なフェライト相の生成を抑制して低温変態相を形成させることが容易となる。このような効果を得るためには、０．０００１ｍａｓｓ％以上含有させることが必要であるが、０．００５０ｍａｓｓ％を超えて含有させてもさらなる効果は得られないので、Ｂ量は０．０００１〜０．００５０ｍａｓｓ％の範囲に限定した。
【００４３】
Ｃａ：０．０００１〜０．００５０ｍａｓｓ％および／または  ＲＥＭ：０．０００１〜０．００５０ｍａｓｓ％
ＣａおよびＲＥＭ  はいずれも、硫化物などの析出物、例えばＭｎＳなどを球状化して鋭角的な析出物を減少させ、応力集中を減少させることによって伸びフランジ性の低下を抑制する効果を有している。しかしながら、含有量がそれぞれ０．０００１ｍａｓｓ％未満では効果が小さく、一方０．００５０ｍａｓｓ％を超えて含有させても、その効果は飽和し、むしろコストの上昇を招く。そこで、Ｃａ，  ＲＥＭ  はそれぞれ０．０００１〜０．００５０ｍａｓｓ％の範囲で含有させるものとした。
【００４４】
次に、鋼組織を前記の範囲に限定した理由について説明する。
フェライト相の体積分率：１０〜５０  ｖｏｌ％
フェライト相の体積分率が１０  ｖｏｌ％より少ないと、軟質相の絶対量が少なすぎて延性の低下を招き、一方５０  ｖｏｌ％を超えて存在すると、軟質相が多くなりすぎて、第２相の硬さにも依存するものの、引張強さＴＳの確保が困難となる。従って、フェライト相は体積分率で１０〜５０  ｖｏｌ％存在させるものとした。より好ましくは１５〜３５  ｖｏｌ％の範囲である。
【００４５】
フェライト相の平均結晶粒径：４．０  μｍ  以下
フェライト相の平均結晶粒径を  ４．０μｍ  以下と細かくすることにより、軟質であるフェライト相が１０〜５０  ｖｏｌ％の範囲で存在し、第２相すなわち硬質な低温変態相が比較的少ない場合でも高強度化が可能となり、またそれによって軟質相であるフェライト相を多く含むようになる結果、延性が向上する。さらに、結晶粒の微細化により鋼板組織の均一化が進むため、伸びフランジ性の改善も達成される。従って、フェライト相の平均結晶粒径は  ４．０μｍ  以下とした。
【００４６】
ベイナイト相の体積分率：５０〜８０  ｖｏｌ％
ベイナイト相の体積分率が８０  ｖｏｌ％を超えると高強度化し、またベイナイト相単相組織に近付き均一な組織となるため伸びフランジ性は向上する傾向にあるが、逆に延性は低下する。一方、５０  ｖｏｌ％より少ないと引張強さ（ＴＳ）の確保が困難となる。またＴＳを確保するには、ベイナイト相自身も強化する必要があり、必然的にフェライト相との硬度差が開くため、伸びフランジ性は低下する。従って、ベイナイト相は体積分率で５０〜８０  ｖｏｌ％の範囲に限定した。より好ましくは６０〜７５  ｖｏｌ％の範囲である。
さらに、これらフェライト相とベイナイト相の特性を有利に発揮させるためには、両者の合計を組織全体に対する体積分率で９０  ｖｏｌ％以上とすることが好ましい。
【００４７】
なお、上記したフェライト相およびベイナイト相以外にも、結晶粒界に沿って析出するセメンタイト、等温保持中にオーステナイトからベイナイトに変態する際に  １００％変態せずに若干生成するマルテンサイトおよび残留オーステナイトなどが存在するが、フェライト相およびベイナイト相さえ、上記の範囲を満足していれば問題はなく、それぞれ数％程度存在しても構わない。
また、ここでいうベイナイト相とは、オーステナイトから所定の温度に冷却し、その後の温度保持過程において生成するフェライトと針状に析出した  Ｆｅ３Ｃから構成される低温変態相であり、例えばオーステナイトから水冷のような急速冷却を受け、その後の再加熱工程において生成する同じくフェライトと  Ｆｅ３Ｃから構成されてはいるが、棒状または楕円状の  Ｆｅ３Ｃとフェライトとから構成される焼き戻しマルテンサイト相や  Ｆｅ３Ｃの析出を含まないベイニティックフェライトとは明瞭に区別される。
【００４８】
ベイナイト相の硬さ（Ｈｖ（Ｂ））／フェライト相の硬さ（Ｈｖ（Ｆ））≦  １．６
Ｈｖ（Ｂ）／Ｈｖ（Ｆ）が  １．６より大きいと、均一な組織ではなく軟質相中に硬質な部分が局所的に存在することになり、歪み導入時に変形能が異なって不均一変形となるため成形性が低下する。すなわち、歪みの導入によりフェライトは変形するが、ベイナイトの変形量は少ないため、第２相の界面でボイドが容易に発生すること、また試験中に界面において亀裂の進展が容易に起こるためと考えられるが、穴拡げ率の低下を招く。従って、ベイナイト相の硬さとフェライト相の硬さの比Ｈｖ（Ｂ）／Ｈｖ（Ｆ）は  １．６以下とした。
【００４９】
Ｃ：０．１４５  ｍａｓｓ％，  Ｓｉ：０．６５ｍａｓｓ％，  Ｍｎ：２．５８ｍａｓｓ％，  Ｐ：０．０１７  ｍａｓｓ％，  Ｓ：０．０００８ｍａｓｓ％，  Ａｌ：０．０２７  ｍａｓｓ％，  Ｎ：０．００２５ｍａｓｓ％およびＴｉ：０．０１１  ｍａｓｓ％を含有し、残部はＦｅおよび不可避的不純物の組成になる鋼スラブ（Ｔ１  ＝８４８  ℃，Ｔ２  ＝３５７  ℃）  を、スラブ加熱温度：１１００〜１３００℃、仕上げ圧延温度：８５０  〜１０００℃、巻取り温度：４００  〜６５０  ℃、冷延圧下率：５０％、焼鈍温度：７５０  〜９２０℃、焼鈍後の冷却速度：１０〜２００  ℃／ｓ、冷却停止温度：２００  〜４５０  ℃、保温処理温度：２００  〜４５０  ℃の条件で処理し、冷延鋼板とした。
かくして得られた冷延鋼板の強度（ＴＳ）、伸び（Ｅｌ）および穴拡げ率（λ）を測定し、強度−伸びバランス（ＴＳ×Ｅｌ）および強度−伸びフランジ性バランス（ＴＳ×λ）について求めた結果を、ベイナイト相の体積分率との関係で図１に示す。
なお、得られた冷延鋼板のフェライト相の体積分率は５〜７０  ｖｏｌ％であった。
【００５０】
同図に示したとおり、ベイナイト相の体積分率５０〜８０  ｖｏｌ％で、かつベイナイト相の硬度／フェライト相の硬度≦１．６  とすることによってはじめて、高いＴＳ×ＥｌおよびＴＳ×λを併せて得ることができた。
上述したように、鋼組成を調整した上で鋼組織および硬度を調整することにより、はじめてＴＳ≧  ９８０  ＭＰａ、ＴＳ×Ｅｌ≧  １７０００  ＭＰａ・％、ＴＳ×λ≧  ６５０００  ＭＰａ・％を達成した冷延鋼板とすることができた。
【００５１】
鋼板表面と鋼板内部のＳｉ濃度の比：１．５  以下
本発明鋼のようにＳｉを含有する鋼では、熱間圧延中にＳｉが表面に濃化し、Ｓｉ酸化物を形成し易い。このようなＳｉ酸化物は、熱延後の酸洗過程では、完全に除去されずに残存することがある。また、冷延後の連続焼鈍中に、炉内の露点と温度によっては、Ｓｉが表面に濃化してＳｉ酸化物が形成される。表面にＳｉ酸化物が残存すると、表面のＳｉ濃度は上昇する。これらのＳｉ酸化物は、その後の鋼板の化成処理過程で、地鉄の溶解を阻害して、適正な化成結晶の生成に悪影響を及ぼし、さらに塗装後の耐食性を劣化させる原因となる。
本発明は、鋼板表面への極端なＳｉの濃化を抑制し、鋼板表面に、塗装後耐食性を劣化させるほどにはＳｉ酸化物を残存させないようにすることによって、優れた塗装後耐食性を得るようにしたものである。鋼板表面へのＳｉの濃化の程度は、以下に述べる方法で、鋼板表面と鋼板内部とのＳｉ濃度比を測定することによって評価することができ、この比を１．５  以下にすることによって、優れた塗装後耐食性を得ることができる。
【００５２】
鋼板表面と鋼板内部のＳｉ濃度は、焼鈍前および焼鈍後の鋼板について、それらの表面から０．５  ｍｍ研削し、研削後の表面各々について、蛍光Ｘ線分析により、それぞれ同一面積でのＳｉ強度をカウントすることにより測定することができる。ここで、焼鈍前の鋼板について求めたＳｉ濃度が、鋼板内部のＳｉ濃度を表することになる。従って、鋼板表面と鋼板内部のＳｉ濃度比は（焼鈍後の鋼板研削面のＳｉ濃度）／（焼鈍前の鋼板研削面のＳｉ濃度）により計算される。
【００５３】
次に、本発明の製造方法において製造条件を前記の範囲に限定した理由について説明する。
なお、本発明では、前記した好適成分組成に調整した鋼スラブを、鋳造後、直ちにまたは一旦冷却後、後述するスラブ加熱温度に再加熱したのち、熱間圧延し、巻き取った後、冷間圧延し、ついで連続焼鈍を施す。
【００５４】
再加熱時におけるスラブ加熱温度（ＳＲＴ）：１０５０〜１３００℃
結晶粒の均一微細化のためには、スラブ加熱温度は１３００℃以下のできるかぎり低温とすることが好ましい。というのは、スラブ加熱温度が低ければ低いほど加熱時の初期オーステナイト粒径が小さくなるため、最終的な製品粒径の微細化により、高い伸びフランジ性を得るのに有効であり、また細粒化効果により強度上昇を伴うため硬質な第２相分率の低減が可能となり、延性も向上するからである。とはいえ、スラブ加熱温度が１０５０℃を下回ると、仕上げ圧延温度の確保が困難となるので、スラブ加熱温度は１０５０℃以上とする必要がある。従って、スラブ加熱温度は１０５０〜１３００℃の範囲に限定した。より好ましくは１１００〜１２００℃の範囲である。
【００５５】
仕上げ圧延終了温度：８５０  〜９５０  ℃
熱間圧延時の仕上げ圧延終了温度が  ８５０℃未満では、圧延時の変形抵抗が大きく、熱間圧延性が低下する。また組織の不均一化が起こり、フェライトと第２相が層状すなわちバンド状の組織となり、冷延焼鈍後も不均一な組織が残存して、伸びフランジ性および延性が共に低下する。一方、９５０  ℃より高温ではオーステナイトが粗大化し、均一微細な組織が得られなくなり、伸びフランジ性が低下する。よって、仕上げ圧延終了温度は  ８５０〜９５０  ℃の範囲とした。
【００５６】
巻取り温度：４５０  〜６５０  ℃
巻取り温度が  ４５０℃を下回ると、硬質なマルテンサイト相が生成して伸びフランジ性が低下するだけでなく、冷間圧延時の圧延負荷が増大し、さらには幅方向での鋼板強度がバラツキ、熱延後の冷間圧延性が低下する。一方、６５０  ℃を上回るとＴｉＣが粗大化し、均一な組織が得られなくなり、冷延焼鈍後の延性が不十分となる。また、フェライトとパーライト主体の層状組織となり、鋼板中にＣ濃度分布の高低が生じ、冷延、焼鈍後の組織も不均一となり、穴拡げ率（λ）、延性（Ｅｌ）ともに悪影響を与える。よって巻取り温度は  ４５０〜６５０  ℃の範囲とした。
なお、巻取り後に行う冷間圧延は、通常どおりの条件で行えばよく、特にこの冷間圧延における圧下率は３０〜７０％程度とすることが好ましい。
【００５７】
焼鈍温度：Ｔ１  ±５０℃（但し、Ｔ１  ＝  ９５０−  １５０  ［Ｃ］１／２＋５０［Ｓｉ］−３０［Ｍｎ］）
ここで、Ｔ１  は、Ａ３  変態点の目安となる温度である。
さて、連続焼鈍時の焼鈍温度が、Ｔ１  −５０℃より低いと、冷間圧延時の組織の影響を完全に除却することが困難なため、２相バンド状組織すなわち不均一な組織となって、穴拡げ率（λ）が低下する。一方、焼鈍温度がＴ１  ＋５０℃より高くなると、昇温工程においてオーステナイト粒径が急激に粗大化し、炭化物も粗大局在化するようになるため、微細均一な組織が得られなくなって、λが低下する。また、フェライト変態が遅延し、延性も低下する。
従って、延性と穴拡げ率をバランスさせるためには、焼鈍温度はＴ１  ±５０℃の範囲に制御する必要がある。
【００５８】
図２は、伸び（Ｅｌ）および穴拡げ率（λ）、ひいては強度−伸びバランス（ＴＳ×Ｅｌ）および強度−伸びフランジ性バランス（ＴＳ×λ）に及ぼす焼鈍温度の影響を示したものである。
Ｃ：０．１５４  ｍａｓｓ％，  Ｓｉ：０．５５ｍａｓｓ％，  Ｍｎ：２．５６ｍａｓｓ％，  Ｐ：０．０１７  ｍａｓｓ％，  Ｓ：０．０００８ｍａｓｓ％，  Ａｌ：０．０２７  ｍａｓｓ％，  Ｎ：０．００２２ｍａｓｓ％およびＴｉ：０．０１４  ｍａｓｓ％を含有し、残部はＦｅおよび不可避的不純物の組成になる鋼スラブ（Ｔ１  ＝８４２  ℃，Ｔ２  ＝３５４  ℃）  を、スラブ加熱温度：１１８５℃、仕上げ圧延温度：８８３  ℃、巻取り温度：４５５  ℃、冷延圧下率：４５％、焼鈍温度：Ｔ１  ±９５℃、冷却速度：２２℃／ｓ、冷却停止温度：３６０  ℃、保温温度：３５０  ℃、保温時間：１４５  ｓの条件で処理し、冷延鋼板とした。
かくして得られた冷延鋼板の伸び（Ｅｌ）および穴拡げ率（λ）を測定し、強度−伸びバランス（ＴＳ×Ｅｌ）および強度−伸びフランジ性バランス（ＴＳ×λ）について求めた結果を、焼鈍温度との関係で図２に示す。
【００５９】
同図から明らかなように、焼鈍温度をＴ１  ±５０℃の範囲に制御することによって、所定の体積分率のフェライト相とベイナイト相が得られ、またこれらの相の硬度比も所定の範囲を満足し、高いＴＳ×ＥｌおよびＴＳ×λが得られている。
【００６０】
また、塗装後の耐食性を重視し、これを改善するためには、前述したとおり、鋼板表面へのＳｉの濃化を抑制し、Ｓｉ濃度比を１．５  以下とすることが必要であるが、そのためには少なくとも焼鈍時の加熱中、すなわち焼鈍温度までの加熱中および焼鈍中における雰囲気露点（ＤＰ）を−３０℃以上とすることが好ましい。
ここに、上記の雰囲気露点（ＤＰ）を−３０℃以上とした理由は、Ｓｉは、Ｆｅ，Ｍｎに比べて、酸化が進行する平衡酸素分圧が小さいため、−３０℃よりも低い露点で焼鈍された場合には、鋼板表面にＳｉが濃化し易くなり、鋼板表面と鋼板内部のＳｉ濃度比が  １．５を超えて、化成処理性が低下するからである。好ましい露点範囲は−３０〜−１５℃の範囲である。
【００６１】
冷却停止温度：Ｔ２  ±  ５０  ℃（但し、Ｔ２  ＝  ５００−４５０［Ｃ］  −３０［Ｍｎ］）
ここで、Ｔ２  は、Ｍｓ  点の目安となる温度である
焼鈍後の冷却において、冷却停止温度がＴ２  −５０℃を下回ると、硬質なマルテンサイト相が生成し、ベイナイト相の生成が減少するため、あるいはベイナイト相が硬質化しすぎるためと考えられるが、引張強さが大きくなり、伸びおよび穴拡げ率が低下する。一方、冷却停止温度がＴ２  ＋５０℃を上回ると、極めてＣ濃度の高い硬質な残留オーステナイト相が生成し、フェライト相との硬度差が大きくなり、穴拡げ率が低下する。また、ベイナイ卜相が高温で生成するため強度レベルが低下し、ＴＳ≧９８０  ＭＰａ  の確保が困難となる。従って、冷却停止温度はＴ２±  ５０  ℃の範囲に制御するものとした。
ちなみに、焼鈍温度から冷却停止温度までの冷却速度は（焼鈍温度（冷却開始温度）−冷却停止時の温度）／冷却時間（℃／ｓ）で定義される。冷却速度については遅すぎるとフェライトが多量に生成するため引張強さの確保が困難となり、一方あまりに速いと逆にフェライト生成が抑制されて延性の低下などの問題が生じる。従って、冷却速度は、水冷、ミスト冷却などの場合とは異なり、平均冷却速度で５〜８０℃／ｓ程度で構わない。好ましくは１０〜５０℃／ｓの範囲である。
【００６２】
保温温度：冷却停止温度〜冷却停止温度−１００  ℃
オーステナイトからベイナイトへの変態を十分に行うためには、（冷却停止温度〜冷却停止温度−１００  ℃）の温度域に適当な時間滞留させることが重要である。ここに、（冷却停止温度−１００  ℃）に満たない温度で保温すると、第２相の硬質化によって引張強さが大きくなり、伸びが低下する。また、フェライトとの硬度差が大きくなり、クラックの発生、進展が容易になり穴拡げ率が低下する。
この点、保温温度が冷却終了時点での鋼板温度以下であれば十分にフェライトとの硬度差の小さい低温変態相であるベイナイト相が生成するため、十分な穴拡げ率を得ることができる。また、マルテンサイトより硬質ではないベイナイト相とフェライト相の混合組織となり、延性との両立が可能となる。従って、保温温度は（冷却停止温度〜冷却停止温度−１００  ℃）の範囲に限定し、冷却終了後、鋼板温度を上昇させることなく、上記の範囲で保温することとした。
【００６３】
保温時間：６０秒以上
上記した保温温度と同様に、オーステナイトからベイナイトへの変態を十分に行うために重要であり、６０秒に満たないと硬質なマルンサイトが生成し穴拡げ率が低下するため、保温時間は６０秒以上とする必要がある。また、２４０  秒を超えて保温しても、その効果は飽和し、生産効率が悪くなるだけであるので、保温時間は  ２４０秒以下とすることが好ましい。なお、かかる保温処理は、連続焼鈍炉の過時効帯等で行うことができる。
【００６４】
図３は、穴拡げ率（λ）および伸び（Ｅｌ）、ひいては強度−伸びバランス（ＴＳ×Ｅｌ）および強度−伸びフランジ性バランス（ＴＳ×λ）に及ぼす冷却停止温度の影響を示したものである。
Ｃ：０．１４９  ｍａｓｓ％，  Ｓｉ：０．４４ｍａｓｓ％，  Ｍｎ：２．５５ｍａｓｓ％，  Ｐ：０．０１７  ｍａｓｓ％，  Ｓ：０．０００７ｍａｓｓ％，  Ａｌ：０．０３５  ｍａｓｓ％，  Ｎ：０．００２８ｍａｓｓ％およびＴｉ：０．０１５  ｍａｓｓ％を含有し、残部はＦｅおよび不可避的不純物の組成になる鋼スラブ（Ｔ１  ＝８３８  ℃，Ｔ２  ＝３５６  ℃）  を、スラブ加熱温度：１１７０℃、仕上げ圧延温度：９０５  ℃、巻取り温度：５２０  ℃、冷延圧下率：５０％、焼鈍温度：８５０  ℃、冷却速度：２５℃／ｓ、冷却停止温度：（Ｔ２  −７０℃）〜（Ｔ２  ＋７５℃）、保温温度：冷却停止温度−１０℃、保温時間：２００  秒の条件で処理し、冷延鋼板とした。
かくして得られた冷延鋼板の伸び（Ｅｌ）および穴拡げ率（λ）を測定し、強度−伸びバランス（ＴＳ×Ｅｌ）および強度−伸びフランジ性バランス（ＴＳ×λ）について求めた結果を、冷却停止温度との関係で図３に示す。
【００６５】
同図から明らかなように、冷却停止温度をＴ２  ±  ５０  ℃の範囲に制御し、適正条件で保温処理を施すことにより、所定の体積分率のフェライト相とベイナイト相が得られ、またこれらの相の硬度比も適正で、高いＴＳ×ＥｌおよびＴＳ×λが得られることが分かる。
【００６６】
なお、上記の保温処理後は、放冷あるいは１０〜６０℃／ｍｉｎ程度の冷却速度で  ２００℃程度まで冷却することが好ましい。また、その後の冷却については、水冷、ミスト冷却、放冷など、冷却方法や冷却速度に関する制限はない。
上述したとおり、本発明法は、焼鈍温度からの急速冷却や冷却終了後の鋼板再加熱などの工程は不要なため、高生産性かつ低燃料原単位であり、トータルのエネルギーコストの低いレベルでの工業生産が可能となる。
【００６７】
【実施例】
表１に示す種々の成分組成になる鋼スラブを、表２に示す条件で処理して、板厚：１．０  〜１．８  ｍｍの冷延鋼板を製造した。なお、冷間圧延の際の圧下率は４０〜６０％とした。また、保温処理後２００  ℃までの冷却速度は３０〜５０℃／ｍｉｎとした。
かくして得られた冷延鋼板の鋼組織および各種機械的性質について調べた結果を表３に示す。
【００６８】
なお、各特性の評価方法および組織の測定方法は次のとおりである。
・引張特性：圧延方向と直交する方向を長手方向（引張り方向）とするＪＩＳ  Ｚ  ２２０１の５号試験片を用い、ＪＩＳ  Ｚ  ２２４１に準拠した引張り試験を行って評価した。・穴拡げ率λ：日本鉄鋼連盟規格ＪＦＳＴｌ００１に基づき実施した。すなわち、初期直径ｄｏ  ＝１０ｍｍの穴を打ち抜いたのち、６０°の円錘ポンチを上昇させて穴を拡げた際に、亀裂が板厚を貫通したところでポンチの上昇を止め、亀裂貫通後の打抜き穴径ｄを測定し、穴拡げ率λ＝〔（ｄ−ｄｏ  ）／ｄｏ  ）  ×  １００（％）として算出した。
・曲げ特性：圧延方向を長手方向とする４０ｍｍ幅×２００  ｍｍ長さの試験片を用い、ＪＩＳ  Ｚ  ２２４８に準拠した押し曲げ法による密着曲げ試験を行って、評価した。
・フェライト相の結晶粒径
測定位置は板厚１／４  面近傍の３０００倍の  ＳＥＭ像を基に画像解析にてフェライト相の面積およびフェライト相の個数を導出し、求積法にて算出した、ｎ＝３単純平均の値である。
・フェライト相体積分率およびベイナイト相体積分率：板厚１／４  面近傍の５０００倍の  ＳＥＭ像を基に画像解析にて２階調化して面積率を求め、ｎ＝５  で単純平均した値である。この面積率をもって体積分率とした。
・ベイナイト相とフェライト相の硬さ：測定位置は板厚１／４  面近傍で、マイクロビッカース硬度計を用い、荷重：３ｇの試験値のｎ＝３単純平均である。
・鋼板表面と鋼板内部のＳｉ濃度比
冷延後で焼鈍前の鋼板および焼鈍後の鋼板について、これらを表面から０．５  ｍｍ研削した後、研削後の表面の各々について、蛍光Ｘ線分析により、それぞれ同一面積でＳｉ強度をカウントし、これをＳｉ濃度とした。ここで、焼鈍前の鋼板について求めたＳｉ濃度すなわちＳｉ強度カウントが、鋼板内部のＳｉ濃度を表することになる。従って、Ｓｉ濃度比は（焼鈍後の鋼板研削面のＳｉ濃度（Ｓｉ強度カウント））／（焼鈍前の鋼板研削面のＳｉ濃度（Ｓｉ強度カウント））により計算される。
・塗装後耐食性
１５０ｍｍ×７５ｍｍの試験片にリン酸塩処理し、厚さ：２５μｍ  になるように電着塗装し、カッターナイフで４５ｍｍ、３本／試験片の切り込みを入れて、５％ＮａＣｌ、５５℃の塩温水中に  ２４０時間浸漬した後、セロテープ（登録商標）を切り込み上に貼って、剥がした後の剥離幅を測定した。最大片側剥離幅が  ２．５ｍｍ（全幅：５ｍｍ）以下の場合に合格（○）とした。なお、切り込み以外の部分で剥離した場合は不合格（×）とした。
【００６９】
【表１】
2004232078.tif 000009
【００７０】
【表２】
2004232078.tif 000010
【００７１】
【表３】
2004232078.tif 000011
【００７２】
表３に示したとおり、発明例はいずれも、引張強さ（ＴＳ）≧  ９８０  ＭＰａ、強度−伸びバランス（ＴＳ×Ｅｌ）≧  １７０００  ＭＰａ・％、強度−伸びフランジ性バランス（ＴＳ×λ）≧  ６５０００  ＭＰａ・％という３つの目標値を全て満足しており、高強度と良好な加工性を兼備していることが分かる。
また、特に鋼板表面と鋼板内部のＳｉ濃度比を  １．５以下に低減したものは、塗装後の耐食性にも優れていることが分かる。
【００７３】
【発明の効果】
かくして、本発明によれば、ＴＳ≧９８０  ＭＰａ  という超高強度で、かつＴＳ×Ｅｌ≧  １７０００  ＭＰａ・％、ＴＳ×λ≧  ６５０００  ＭＰａ・％という優れたプレス成形性を有し、またさらには塗装後の耐食性にも優れた冷延鋼板を、安定して得ることができる。
【図面の簡単な説明】
【図１】冷延鋼板の強度−伸びバランス（ＴＳ×Ｅｌ）および強度−伸びフランジ性バランス（ＴＳ×λ）に及ぼすベイナイト相の体積分率およびベイナイト相とフェライト相の硬度比の影響を示した図である。
【図２】冷延鋼板の強度−伸びバランス（ＴＳ×Ｅｌ）および強度−伸びフランジ性バランス（ＴＳ×λ）に及ぼす焼鈍温度の影響を示した図である。
【図３】冷延鋼板の強度−伸びバランス（ＴＳ×Ｅｌ）および強度−伸びフランジ性バランス（ＴＳ×λ）に及ぼす冷却停止温度の影響を示した図である。
【図１】
2004232078.tif 000012
【図２】
2004232078.tif 000013
【図３】
2004232078.tif 000014